(57)【要約】【課題】魚を誘引するのに非常に効果的な物性と外観を有する釣りの擬似餌用シートと、その製造方法を提供すること。【解決手段】（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる釣りの擬似餌用シートとする。【選択図】なし【特許請求の範囲】
【請求項１】
釣りの擬似餌用シートであって、
（ａ）合成ゴム；
（ｂ）蓄光顔料、レインボーパール顔料、カラー顔料の中から選択される１種以上の顔料；
（ｃ）増白剤；
（ｄ）紫外線遮断剤；及び、
（ｅ）香料
を含む
ことを特徴とする釣りの擬似餌用シート。
【請求項２】
（ａ）合成ゴム３０〜９８重量％；
（ｂ）蓄光顔料、レインボーパール顔料、カラー顔料の中から選択される１種以上の顔料０．５〜４０重量％；
（ｃ）増白剤０．５〜１０重量％；
（ｄ）紫外線遮断剤０．５〜１０重量％；及び、
（ｅ）香料０．５〜１０重量％
である
請求項１に記載の釣りの擬似餌用シート。
【請求項３】
（ａ）合成ゴム５５〜８７重量％；
（ｂ）蓄光顔料、レインボーパール顔料、カラー顔料の中から選択される１種以上の顔料１０〜３０重量％；
（ｃ）増白剤１〜５重量％；
（ｄ）紫外線遮断剤１〜５重量％；及び、
（ｅ）香料１〜５重量％
である
請求項２に記載の釣りの擬似餌用シート。
【請求項４】
単一のシートにおいて、顔料により表現されるオーロラパターン、点パターン、虹パターンの中から選択される１種以上のパターンを有する
請求項１ないし３のいずれかに記載の釣りの擬似餌用シート。
【請求項５】
シートの硬度が３５〜５０である
請求項１ないし４のいずれかにに記載の釣りの擬似餌用シート。
【請求項６】
釣りの擬似餌用シートの製造方法であって、
（１）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料を含む１次組成物を配合する段階と、
（２）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料を含み、１次組成物と色が異なる２次組成物を、色別に２種以上製造する段階と、
（３）１次組成物と２種以上の２次組成物とを混合する段階であって、１次組成物をベースにして２種以上の２次組成物が虹化するように部分的に混合することによって、オーロラパターンを具現する段階と、を有する
ことを特徴とする釣りの擬似餌用シートの製造方法。
【請求項７】
釣りの擬似餌用シートの製造方法であって、
（１）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる１次組成物を配合する段階と、
（２）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる２次組成物を、虹の７色別に７種以上製造する段階と、
（３）１次組成物と７種以上の２次組成物とを混合する段階であって、１次組成物をベースにして７種以上の２次組成物が隣接するように混合することによって、虹パターンを具現する段階と、を有する
ことを特徴とする釣りの擬似餌用シートの製造方法。
【請求項８】
釣りの擬似餌用シートの製造方法であって、
（ａ）合成ゴム；（ｂ）蓄光顔料、レインボーパール顔料、カラー顔料のうち、蓄光顔料を必ず含む１種以上の顔料；（ｃ）増白剤；（ｄ）紫外線遮断剤；及び、（ｅ）香料を含む組成物を配合し、その組成物に溶けない蓄光顔料をその組成物に均一に分散させる配合段階を有し、点パターンを具現する
ことを特徴とする釣りの擬似餌用シートの製造方法。
【発明の詳細な説明】
【技術分野】
【０００１】
本発明は、釣り針に付けたり刺したりして使用する釣りの擬似餌用シート及びその製造方法に関する。より詳細には、水中において水の流れによりゆらゆらと揺れてあたかも生きている餌のように見えるとともに、オーロラパターンや、点パターン、虹パターンを有することによって、非常に効果的に魚を誘引することができる釣りの擬似餌用シートと、その製造方法に関する。
【背景技術】
【０００２】
一般に、餌用シート製品は、ポリ塩化ビニル（ＰＶＣ）で構成されるが、このＰＶＣは、塩素を含有するため、焼却時にダイオキシンなどの有害物質が発生し、また、環境ホルモンとして作用する可塑剤を使用するため環境汚染を誘発する危惧がある。また、従来の製品は、紫外線遮断剤を使用していないため、太陽の光により変形しやすい。また、従来のシート表面に転写印刷した製品は、水中において印刷層が摩耗したり、一部の層が水の流れにより剥離したりするという問題がある。
【０００３】
特許文献１には、紙、布、皮革、ＰＶＣシート、その他プラスチックパネルなどの素材からなる基材の上面に、各種合成樹脂と混合して構成した夜光樹脂層を接着剤で層着し、その上面に透明樹脂被膜を形成した夜光シートが開示されている。
この考案は、ＰＶＣを使用するため前述のような環境汚染を招きやすく、紫外線遮断剤を使用しないため直射光線により変形しやすく、多層構造であるがため厚さが増加し、硬度が高く、水の流れにより剥離しやすく、シート柄のパターンも単純であり、釣りの擬似餌用シートとしては不向きである。
【０００４】
特許文献２には、反射機能を有する物質が含浸されている蛍光及び夜光ウレタンパネルと、蛍光及び夜光ウレタンパネルの下面に付着された両面テープと、両面テープの下面に付着されたブチルゴムと、ブチルゴムの下面に付着された接着手段をさらに形成した蛍光及び夜光ウレタン反射シートが開示されている。
この考案は、ウレタンを使用するためシリコンに比べて摩擦熱に弱くて耐久性が落ち、紫外線遮断剤を使用しないため直射光線により変形しやすく、多層構造であるために厚さが増加し、硬度が高く、水の流れにより剥離しやすく、シート柄のパターンも単純であり、釣りの擬似餌用シートとしては不向きである。
【０００５】
特許文献３には、投影される光を反射するガラスビーズが一面に塗布された夜光転写紙を用意する段階と、スクリーン印刷枠に所定柄を形成させる柄形成段階と、スクリーン印刷枠の上面から接着剤を塗布することによってシート柄に対応する部分にのみ夜光転写紙のガラスビーズとの接着を媒介する１次接着層を形成させる１次接着層塗布段階と、１次接着層の上面に立体柄の印刷のために発泡水性インキをスクリーン印刷で塗布する発泡柄層形成段階と、発泡柄層印刷面上に被対象物との接着のための接着剤を塗布する２次接着層塗布段階と、を含む立体夜光柄シートの製造方法が開示されている。
この特許の場合、紫外線遮断剤を使用しないため直射光線により変形しやすく、多層構造であるために厚さが増加し、硬度が高く、水の流れにより剥離しやすく、印刷により柄が形成されたため印刷層が水中で摩耗しやすく、シート柄のパターンも単純であり、釣りの擬似餌用シートとしては不向きである。
【０００６】
特許文献４には、ＰＶＣ樹脂２５〜５０％；ジオクチルフタレート可塑剤１０〜２５％；蓄光剤３０〜４０％；ＰＶＣ安定剤１〜４％；難燃剤２〜６％の組成比を有する第１シートの一面に、重量％でＰＶＣ樹脂４５〜６５％；ジオクチルフタレート可塑剤２５〜４２％；ＰＶＣ安定剤１〜３％；難燃剤２〜６％；ＴｉＯ2 ２〜３．５％の白色顔料０．５％以下の組成比を有する第２シートを接着させた蓄光シートが開示されている。
この特許の場合、ＰＶＣを使用するため環境汚染を誘発しやすく、紫外線遮断剤を使用しないため直射光線により変形しやすく、多層構造であるために厚さが増加し、硬度が高く、水の流れにより剥離しやすく、シート柄のパターンも単純であり、釣りの擬似餌用シートとしては不向きである。
【０００７】
特許文献５には、ポリ塩化ビニル樹脂（ＰＶＣ）とポリビニルブチラル５〜９０ｗｔ％、熱安定剤０．５〜１．０ｗｔ％、硬化防止剤０．１〜５．０ｗｔ％、親環境可塑剤５〜９０ｗｔ％を含む擬似餌用組成物が開示されている。この特許の場合、ＰＶＣを使用するため環境汚染を誘発しやすく、紫外線遮断剤を使用しないため直射光線により変形しやすく、シート柄のパターンも単純であり、釣りの擬似餌用シートとしては不向きである。
【先行技術文献】
【特許文献】
【０００８】
【特許文献１】大韓民国実用新案公開第１９９５−３２５３１号
【特許文献２】大韓民国実用新案登録第２８８１３１号
【特許文献３】大韓民国特許登録第５６８５７９号
【特許文献４】大韓民国特許登録第５４１３５４号
【特許文献５】大韓民国特許登録第４９０９７８号
【発明の概要】
【発明が解決しようとする課題】
【０００９】
本発明は、魚を誘引するのに非常に効果的な物性と外観を有する釣りの擬似餌用シートと、その製造方法を提供することを課題とする。
【００１０】
特に、環境汚染を誘発しないとともに太陽の光に対する耐久性が強い釣りの擬似餌用シート、印刷層が摩耗したり一部層が剥離したりする問題を解消できる釣りの擬似餌用シートと、その製造方法を提供することを課題とする。
【課題を解決するための手段】
【００１１】
本発明は、上記課題を達成するために、（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる釣りの擬似餌用シートを提供する。
【００１２】
本発明の釣りの擬似餌用シートは、ポリウレタン系高分子化合物からなる合成ゴムを使用するため、シリコンゴムよりも摩擦熱に強く、耐久性に優れているし、ＰＶＣを使用しないため、環境汚染を誘発しないし、蓄光顔料などの様々な顔料を使用するため、魚を誘引するのに効果的なオーロラパターンなどの様々なパターンを形成し、増白剤を使用するため、白色はより白く、有色はより鮮明にし、紫外線遮断剤を使用するため、硬化現象を防止し、直射光線に対する耐久性を改善し、香料を使用するため、製品使用者の好みに合わせるとともに魚を効果的に誘引することができる。
【００１３】
好ましくは、本発明の釣りの擬似餌用シートは、（ａ）合成ゴム３０〜９８重量％；（ｂ）蓄光顔料、レインボーパール顔料、カラー顔料の中から選択される１種以上の顔料０．５〜４０重量％；（ｃ）増白剤０．５〜１０重量％；（ｄ）紫外線遮断剤０．５〜１０重量％；及び、（ｅ）香料０．５〜１０重量％からなる。
【００１４】
より好ましくは、本発明の釣りの擬似餌用シートは、（ａ）合成ゴム５５〜８７重量％；（ｂ）蓄光顔料、レインボーパール顔料、カラー顔料の中から選択される１種以上の顔料１０〜３０重量％；（ｃ）増白剤１〜５重量％；（ｄ）紫外線遮断剤１〜５重量％；及び、（ｅ）香料１〜５重量％からなる。
【００１５】
本発明の釣りの擬似餌用シートは、上述した組成を有することによって、シートの伸縮性、硬度などの物性を満たすことができる。
【００１６】
ここで、シートに添加する合成ゴムは、伸縮性、弾性硬度及び染色性に優れたポリウレタン系高分子化合物合成ゴムとしてもよい。
【００１７】
本発明の釣りの擬似餌用シートは、単一シートにおいて顔料により表現されるオーロラパターン、点パターン、虹パターンの中から選択される１種以上のパターンを有することを特徴とする。例えば、これら三つのパターンのうちいずれか一つのパターンのみを有することもでき、二つの以上のパターンを組み合わせることもできる。
【００１８】
本発明の釣りの擬似餌用シートは、単一シートからなるため、厚さが薄く、シート柄のパターンが印刷によるものではなく顔料によりシート自体に表現されているため、従来製品のように印刷層が摩耗したり一部層が剥離したりする問題を防ぐことができる。
【００１９】
本発明の釣りの擬似餌用シートは、オーロラパターンや、点パターン、虹パターンを有するため、外観が華麗である他、魚と類似の色を有し、魚を誘引するのに非常に効果的である。特に、蓄光顔料を使用するため、光の薄い水中や夜間にも効果的に魚を誘引することができる。
【００２０】
本発明の釣りの擬似餌用シートは、水中で水の流れによりゆらゆらと揺れてあたかも生きている餌のように見えるように、３５〜５０の硬度を有することが好ましい。この硬度範囲は触感も優れている。
【００２１】
本発明の釣りの擬似餌用シートは、水中で水の流れによりゆらゆらと揺れるように、０．０７〜１．５ｍｍ、特に０．１〜１ｍｍの厚さを有することが好ましい。
【００２２】
また、本発明は、釣りの擬似餌用シートの製造方法を提供する。その典型的な４つの製造方法は、下記の通りである。
【００２３】
本発明の第１の典型的な製造方法は、オーロラパターンの具現方法であって、（１）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる１次組成物を配合する段階；（２）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなり、１次組成物と色が異なる２次組成物を、色別に２種以上製造する段階；及び、（３）１次組成物と２種以上の２次組成物を混合する段階であって、１次組成物をベースにして２種以上の２次組成物が虹化するように部分的に混合することによって、オーロラパターンを具現する段階と、からなる。
【００２４】
本発明の第２の典型的な製造方法は、虹パターンの具現方法であって、（１）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる１次組成物を配合する段階；  （２）（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる２次組成物を、虹色別に７種以上製造する段階；及び、（３）１次組成物と７種以上の２次組成物とを混合する段階であって、１次組成物をベースにして７種以上の２次組成物が隣接するように混合することによって、虹パターンを具現する段階と、からなる。
【００２５】
本発明の第３の典型的な製造方法は、点パターンの具現方法であって、（ａ）合成ゴム；（ｂ）蓄光顔料、レインボーパール顔料、カラー顔料のうち、蓄光顔料を必ず含む１種以上の顔料；（ｃ）増白剤；（ｄ）紫外線遮断剤；及び、（ｅ）香料からなる組成物を配合し、前記組成物に溶けない前記蓄光顔料を当該組成物に均一に分散させる配合過程により点パターンを具現することを特徴とする。
【００２６】
本発明の第４の典型的な製造方法は、オーロラパターン及び点パターン、または虹パターン及び点パターンの具現方法であって、上記第１の実施態様及び第２の実施態様による製造方法において蓄光顔料を必ず使用することによって、シートに分散された蓄光顔料による点パターンをさらに具現することを特徴とする。
【発明の効果】
【００２７】
本発明の釣りの擬似餌用シートは、魚を誘引するのに非常に効果的な物性と外観を有する。具体的には、適切な組成と適切な硬度、厚さなどの物性を有するため、水中で水の流れによりゆらゆらと揺れてあたかも生きている餌のように見える。
【００２８】
また、本発明の釣りの擬似餌用シートは、オーロラパターンや、点パターン、虹パターンを有するため、外観が華麗である他、魚と類似の色を有し、魚を誘引するのに非常に効果的である。特に、蓄光顔料を使用したため、光の薄い水中や夜間にも魚を非常に効果的に誘引することができる。
【００２９】
また、本発明の釣りの擬似餌用シートは、合成ゴムを使用するため、ウレタンゴム使用の場合に比べて摩擦熱に強くなり且つ耐久性が向上し、ＰＶＣを使用しないため、環境汚染を誘発しないし、蓄光顔料などの様々な顔料を使用することによって、魚を誘引するのに効果的なオーロラパターンなどの様々なパターンを形成でき、増白剤を使用するため、白色はより白く、有色はより鮮明にし、紫外線遮断剤を使用するため、硬化現象を防止し且つ直射光線に対する耐久性を改善し、香料を使用するため、製品使用者の好みに合わせるとともに魚を効果的に誘引することができる。
【００３０】
また、本発明の釣りの擬似餌用シートは、単一シートからなるため、厚さが薄く、シート柄のパターンが印刷によるものではなく顔料によりシート自体に表現されているため、従来製品のように印刷層が摩耗したり一部層が剥離したりする問題がない。
【発明を実施するための形態】
【００３１】
以下、本発明について実施例を挙げて説明する。なお、本発明の趣旨から逸脱しない範囲で、前記特許文献など従来公知の技術を援用して、適宜設計変更可能である。
【００３２】
本発明の釣りの擬似餌用シートは、（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる。
【００３３】
好ましくは、本発明の釣りの擬似餌用シートは、（ａ）合成ゴム３０〜９８重量％；（ｂ）蓄光顔料、レインボーパール顔料、カラー顔料の中から選択される１種以上の顔料０．５〜４０重量％；（ｃ）増白剤０．５〜１０重量％；（ｄ）紫外線遮断剤０．５〜１０重量％；及び、（ｅ）香料０．５〜１０重量％からなる。
【００３４】
より好ましくは、本発明の釣りの擬似餌用シートは、（ａ）合成ゴム５５〜８７重量％；（ｂ）蓄光顔料、レインボーパール顔料、カラー顔料の中から選択される１種以上の顔料１０〜３０重量％；（ｃ）増白剤１〜５重量％；（ｄ）紫外線遮断剤１〜５重量％；及び、（ｅ）香料１〜５重量％からなる。
【００３５】
合成ゴムは、基本ベースであって、ソフトであり様々な樹脂と結合可能である。合成ゴムは、ウレタンゴムよりも摩擦熱に強いし、刃物などに傷つきやすいものの、耐久性に優れている。合成ゴムの含有量は、シート全体重量に対して３０〜９８重量％、好ましくは、５５〜８７重量％とする。
【００３６】
顔料は、シートの外観を形成する物質であり、蓄光顔料、レインボーパール顔料、カラー顔料などを使用することができ、所望のパターンに応じて単独または２種以上の顔料を組み合わせて使用することができる。顔料の含有量は、シート全体重量に対して０．５〜４０重量％、好ましくは１０〜３０重量％とする。
【００３７】
蓄光顔料は、太陽光をはじめとして水銀灯、蛍光灯、白熱灯のような日常生活で使われる自然光及び人工光のエネルギー源を吸収、蓄積し、暗い所で蛍光を放出する性質を有する顔料である。蓄光顔料は、銅ドープ硫化亜鉛（Zinc Sulfide Copper Doped(ZnS:Cu)）、アルミニウムオキサイド（Aluminum Oxide）、カルシウムオキサイド（Calcium Oxide）、ストロンチウムオキサイド（Strontium Oxide）、ユーロピウムオキサイド（Europium Oxide）、ボロンオキサイド（Boron Oxide）、アルカリ土類アルミン酸塩、アルカリ土類珪酸塩などを使用することができる。蓄光顔料の含有量は、シート全体重量に対して１０〜２５重量％とすることが好ましい。
【００３８】
レインボーパール顔料は、虹のような光を放つ顔料であり、目詰めをして製品に空白をなくす役割も果たす。レインボーパール顔料は、例えば、雲母上に金属酸化物をコートしたものなどを使用すればよい。レインボーパール顔料の含有量は、シート全体重量に対して２〜１０重量％とすることが好ましい。
【００３９】
カラー顔料は、通常、色を出す顔料であり、青色顔料、赤色顔料、緑色顔料、ピンク色顔料などを１種以上使用して様々なカラーを作り出すことができる。カラー顔料の含有量は、シート全体重量に対して０．５〜５重量％とすることが好ましい。
【００４０】
増白剤は、漂白剤とも呼ばれるもので、白色はより白く、有色はより鮮明にする役割を果たす。通常の増白剤、漂白剤を使用すれば良く、蛍光増白剤を使用しても良い。増白剤の含有量は、シート全体重量に対して０．５〜１０重量％、好ましくは１〜５重量％とする。
【００４１】
紫外線遮断剤は、硬化現象を防止し、直射光線に対する耐久性を改善する役割を果たす。紫外線遮断剤には、パラアミノ安息香酸誘導体、ケイ皮酸誘導体、サリチル酸誘導体、ベンゾフェノン、ジベンゾイルメタン、アントラニレートなどを使用することができる。紫外線遮断剤の含有量は、シート全体重量に対して０．５〜１０重量％、好ましくは１〜５重量％とする。
【００４２】
香料は、製品に香りを加えるために添加する香りの強い有機物質であり、用途に応じて製品使用者の好みに合わせれば良く、特に、釣りの餌に使用する場合には魚を誘引する役割も果たす。香料には、通常の天然香料または人工香料を使用することができる。香料の含有量は、シート全体重量に対して０．５〜１０重量％、好ましくは１〜５重量％とする。
【００４３】
本発明の釣りの擬似餌用シートは、合成ゴムを使用するので、ウレタンゴムを使用する場合に比べて摩擦熱に強く耐久性が向上し、ＰＶＣを使用しないため環境汚染を誘発せず、蓄光顔料などの様々な顔料を使用するため、魚を誘引するのに効果的なオーロラパターンなどの様々なパターンを形成でき、増白剤を使用するため、白色はより白く、有色はより鮮明にすることができ、紫外線遮断剤を使用するため、硬化現象を防止するとともに直射光線に対する耐久性を改善でき、香料を使用するため、製品使用者の好みに合わせうるとともに、魚を効果的に誘引することができる。
【００４４】
本発明の釣りの擬似餌用シートは、単一シートにおいて顔料により表現されるオーロラパターン、点パターン、虹パターンの中から選択される１種以上のパターンを有することを特徴とする。例えば、これら三つのパターンのうちいずれか一つのパターンのみを有することもでき、二つの以上のパターンを組み合わせて有することもできる。
【００４５】
本発明の釣りの擬似餌用シートは、単一シートからなるため厚さが薄く、シート柄のパターンが印刷によるものではなく顔料によりシート自体中に表現されているため、従来製品のように印刷層が摩耗したり一部層が剥離したりする問題を防ぐことができる。
【００４６】
本発明の釣りの擬似餌用シートは、オーロラパターンや、点パターン、虹パターンを有するため、外観が華麗である他、魚と類似の色を有するため魚を誘引するのに非常に好適である。特に、蓄光顔料を使用するため、光の薄い水中や夜間にも魚を非常に効果的に誘引することができる。
【００４７】
本発明の釣りの擬似餌用シートは、水中において水の流れによりゆらゆらと揺れてあたかも生きている餌のように見えるように、３５〜５０の硬度を有することが好ましい。この硬度範囲は触感も優れている。
【００４８】
本発明の釣りの擬似餌用シートは、水中において水の流れによりゆらゆらと揺れるように、０．０７〜１．５ｍｍ、特に０．１〜１ｍｍの厚さを有することが好ましい。
【００４９】
本発明による釣りの擬似餌用シートの製造方法は、下記の４つの製造方法に分類可能である。
【００５０】
[第１の実施態様]
本発明の第１の実施態様による製造方法として、オーロラパターンの具現方法を例示する。
まず、（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる１次組成物を配合する。配合量は、上述の範囲とする。
【００５１】
次に、（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなり、１次組成物と色が異なる２次組成物を、色別に２種以上製造する。１次組成物と２次組成物はその組成は略同様であり、色のみが異なる。華麗なオーロラパターンを形成するためには、２次組成物を少なくとも３種以上色別に製造することが好ましい。
【００５２】
続いて、１次組成物と２種以上の２次組成物とを混合するが、このとき、１次組成物をベースにして２種以上の２次組成物が虹化するように部分的に混合することによって、オーロラパターンを具現する。この時、１次組成物と２次組成物を高速で混合すると、両組成物が完全に混ざり、色の区別が付かなくなる。したがって、１次組成物と２次組成物とが部分的な混合するように、両組成物を低速で混合することが好ましい。適切な撹はん速度は、１〜１００ｒｐｍ、好ましくは１０〜５０ｒｐｍである。１次組成物と２次組成物との混合比率は、重量比で１００：１０〜１００：１００、好ましくは１００：３０〜１００：６０とする。
【００５３】
続いて、部分的に混ざり合った混合物をシートとして成形する。シート成形方法は、カレンダリング、押出、射出、キャスティングなどの通常のシート製造方法とすることができる。
【００５４】
[第２の実施態様]
本発明の第２の実施態様による製造方法として、虹パターンの具現方法を例示する。
まず、（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる１次組成物を配合する。配合量は、上述の範囲とする。
【００５５】
次に、（ａ）合成ゴム；（ｂ）蓄光顔料、レインボーパール顔料、カラー顔料の中から選択される１種以上の顔料；（ｃ）増白剤；（ｄ）紫外線遮断剤；及び、（ｅ）香料からなる２次組成物を、虹色別に７種以上製造する。１次組成物と２次組成物はその組成は略同様であり、色のみが異なる。虹パターンを形成するためには、２次組成物を少なくとも７つの虹色別に製造することが好ましい。
【００５６】
続いて、１次組成物と７種以上の２次組成物を混合するが、このとき、１次組成物をベースにして７種以上の２次組成物が隣接するように混合することによって、虹パターンを具現する。この時、１次組成物と２次組成物を高速で混合すると、両組成物が完全に混ざり、色の区別がつかなくなる。したがって、１次組成物と２次組成物が部分的に混合されるように、両組成物を低速で混合することが好ましい。適切な撹はん速度は、１〜１００ｒｐｍ、好ましくは１０〜５０ｒｐｍである。また、虹パターンを形成するためには、７色の２次組成物が互いに隣接するように混合しなければならない。このために、複数の仕切りを備えるノズルを用いることができる。具体的に、７色の２次組成物をノズルの各仕切りに一つずつ通過させながら噴射させることによって、それぞれの２次組成物が互いに隣接することができる。１次組成物と２次組成物との混合比率は、重量比で１００：１０〜１００：１００、好ましくは１００：３０〜１００：６０とする。
【００５７】
続いて、部分的に混ざり合った混合物をシートとして成形する。シート成形方法には、カレンダリング、押出、射出、キャスティングなどのような通常のシート製造方法を用いることができる。
【００５８】
[第３の実施態様]
本発明の第３の実施態様による製造方法として、点パターンの具現方法を例示する。
まず、（ａ）合成ゴム；（ｂ）蓄光顔料、レインボーパール顔料、カラー顔料のうち、蓄光顔料を必ず含む１種以上の顔料；（ｃ）増白剤；（ｄ）紫外線遮断剤；及び、（ｅ）香料からなる組成物を配合し、この組成物に溶けない蓄光顔料を当該組成物に均一に分散させる配合過程により点パターンが具現される。
【００５９】
続いて、配合された組成物をシートとして成形する。シート成形方法には、カレンダリング、押出、射出、キャスティングなどのような通常のシート製造方法を用いることができる。
【００６０】
[第４の実施態様]
本発明の第４の実施態様による製造方法として、オーロラパターン及び点パターン、または、虹パターン及び点パターンの具現方法を例示する。
上記第１の実施態様及び第２の実施態様による製造方法において蓄光顔料を必ず使用することによって、シートに分散された蓄光顔料による点パターンをさらに具現することができる。オーロラパターンまたは虹パターンと蓄光顔料による点パターンとが組合わせられることによって、魚をより效果的に誘引することが可能になる。
【００６１】
上述した成分及び方法を使用することによって、釣りの擬似餌用シートの生産性が改善され、生産コストも非常に節減され、ＰＶＣ製品に比べて環境汚染も減らすことができる。
【実施例１】
【００６２】
まず、合成ゴム８４重量％、レインボーパール顔料５重量％、カラー顔料２重量％、増白剤３重量％、紫外線遮断剤３重量％及び香料３重量％からなる１次組成物を配合した。
【００６３】
続いて、合成ゴム８４重量％、レインボーパール顔料５重量％、カラー顔料２重量％、増白剤３重量％、紫外線遮断剤３重量％及び香料３重量％からなり、１次組成物と色が異なる２次組成物を、色別に５種製造した。
【００６４】
続いて、１次組成物と２種以上の２次組成物とを混合するが、このとき、１次組成物をベースにして２種以上の２次組成物が虹化するように部分的に混合することによって、オーロラパターンを具現した。この時、１次組成物と２次組成物を３０ｒｐｍの低速で撹はんし、１次組成物と２次組成物との混合比率は、重量比で１００：５０とした。
【００６５】
続いて、部分的に混ざり合った混合物をカレンダリングにより成形することによって厚さ０．５ｍｍのシートを製造した。
【実施例２】
【００６６】
まず、合成ゴム８４重量％、レインボーパール顔料５重量％、カラー顔料２重量％、増白剤３重量％、紫外線遮断剤３重量％及び香料３重量％からなる１次組成物を配合した。
【００６７】
続いて、合成ゴム８４重量％、レインボーパール顔料５重量％、カラー顔料２重量％、増白剤３重量％、紫外線遮断剤３重量％及び香料３重量％からなり、１次組成物と色が異なる２次組成物を、虹色別に７種製造した。
【００６８】
続いて、１次組成物と２種以上の２次組成物とを混合するが、このとき、１次組成物をベースにして７種の２次組成物が隣接するように混合することによって、虹パターンを具現した。この時、７色の２次組成物を、複数の仕切りを備えたノズルの各仕切りに一つずつ通過させながら噴射させ、１次組成物と２次組成物を３０ｒｐｍの低速で撹はんした。１次組成物と２次組成物との混合比率は、重量比で１００：５０とした。
【００６９】
続いて、部分的に混ざり合った混合物をカレンダリングにより成形することによって厚さ０．５ｍｍのシートを製造した。
【実施例３】
【００７０】
まず、合成ゴム６９重量％、蓄光顔料１５重量％、レインボーパール顔料５重量％、カラー顔料２重量％、増白剤３重量％、紫外線遮断剤３重量％及び香料３重量％からなる組成物を配合することによって、分散された蓄光顔料による点パターンを具現した。
【００７１】
続いて、配合された組成物をカレンダリングにより成形することによって厚さ０．５ｍｍのシートを製造した。
【実施例４】
【００７２】
まず、合成ゴム６９重量％、蓄光顔料１５重量％、レインボーパール顔料５重量％、カラー顔料２重量％、増白剤３重量％、紫外線遮断剤３重量％及び香料３重量％からなる１次組成物を配合した。
【００７３】
続いて、合成ゴム６９重量％、蓄光顔料１５重量％、レインボーパール顔料５重量％、カラー顔料２重量％、増白剤３重量％、紫外線遮断剤３重量％及び香料３重量％からなり、１次組成物と色が異なる２次組成物を、色別に５種製造した。
【００７４】
続いて、１次組成物と２種以上の２次組成物とを混合するが、１次組成物をベースにして２種以上の２次組成物が虹化するように部分的に混合することによって、オーロラパターン及び蓄光顔料による点パターンを同時に具現した。この時、１次組成物と２次組成物を３０ｒｐｍの低速で撹はんしたし、１次組成物と２次組成物との混合比率は、重量比で１００：５０とした。
【００７５】
続いて、部分的に混ざり合った混合物をカレンダリングにより成形することによって厚さ０．５ｍｍのシートを製造した。
【実施例５】
【００７６】
まず、合成ゴム６９重量％、蓄光顔料１５重量％、レインボーパール顔料５重量％、カラー顔料２重量％、増白剤３重量％、紫外線遮断剤３重量％及び香料３重量％からなる１次組成物を配合した。
【００７７】
続いて、合成ゴム６９重量％、蓄光顔料１５重量％、レインボーパール顔料５重量％、カラー顔料２重量％、増白剤３重量％、紫外線遮断剤３重量％及び香料３重量％からなり、１次組成物と色が異なる２次組成物を、虹色別に７種製造した。
【００７８】
続いて、１次組成物と２種以上の２次組成物とを混合するが、このとき、１次組成物をベースにして７種の２次組成物が隣接するように混合することによって、虹パターン及び蓄光顔料による点パターンを同時に具現した。この時、７色の２次組成物を多数の仕切りを備えたノズルの各仕切りに一つずつ通過させながら噴射させ、１次組成物と２次組成物を３０ｒｐｍの低速で撹はんしたし、１次組成物と２次組成物との混合比率は、重量比で１００：５０とした。
【００７９】
続いて、部分的に混ざり合った混合物をカレンダリングにより成形することによって厚さ０．５ｍｍのシートを製造した。
【００８０】
（比較例１）
まず、合成ゴム２５重量％、蓄光顔料２５重量％、レインボーパール顔料１０重量％、カラー顔料１０重量％、増白剤１０重量％、紫外線遮断剤１０重量％及び香料１０重量％からなる組成物を配合した。
【００８１】
続いて、配合された組成物をカレンダリングにより成形することによって厚さ０．５ｍｍのシートを製造した。
【００８２】
（比較例２）
まず、合成ゴム６９重量％、蓄光顔料１５重量％、レインボーパール顔料５重量％、カラー顔料２重量％、増白剤３重量％、紫外線遮断剤３重量％及び香料３重量％からなる組成物を配合することによって、分散された蓄光顔料による点パターンを具現した。
【００８３】
続いて、配合された組成物をカレンダリングにより成形することによって厚さ２ｍｍのシートを製造した。
【００８４】
（比較例３）
まず、合成ゴム７２重量％、蓄光顔料１５重量％、レインボーパール顔料５重量％、カラー顔料２重量％、増白剤３重量％及び香料３重量％からなる組成物を配合することによって、分散された蓄光顔料による点パターンを具現した。
【００８５】
続いて、配合された組成物をカレンダリングにより成形することによって厚さ０．５ｍｍのシートを製造した。
【００８６】
（比較例４）
まず、ＰＶＣ樹脂７８重量％、ジオクチルフタレート可塑剤２０重量％、熱安定剤２重量％からなる組成物を配合した。
【００８７】
続いて、配合された組成物をカレンダリングにより成形することによって厚さ０．５ｍｍのシートを製造した。
【００８８】
続いて、シートの表面に魚パターンを転写印刷した。
【００８９】
（試験例１）
実施例及び比較例のシートに対して物性を測定し、その結果を表１に表した。
硬度はデュロメーター（Durometer）を用いてショア（Shore）硬度で測定した。直射光線耐久性は、シートを６ケ月以上直射光線に晒した後に変形有無を観察した。摩耗／剥離は、シートを６ケ月以上水中に入れた後、印刷層の摩耗／剥離有無を観察した。環境汚染は、環境ホルモン発生有無、焼却時のダイオキシン発生有無で判断した。
【００９０】
【表１】
2010284157.tif 000002
【００９１】
表１から確認できるように、実施例のシートは、適切な硬度を示したが、合成ゴムが少量使用された比較例１とＰＶＣシートである比較例４は、硬度が高すぎるため、釣りの擬似餌用シートとしては不適であった。
【００９２】
また、実施例のシートは紫外線遮断剤を含有するため、直射光線に対する耐久性が高いが、紫外線遮断剤を含有しない比較例３及び４は、長期間の直射光線への露出により変形され、釣りの擬似餌用シートとしては不適であった。
【００９３】
また、実施例のシートは、デザインパターンがシート自体に一体化した単一シートであるため、摩耗／剥離の問題がないが、ＰＶＣシートに転写印刷した比較例４は、長期間にわたる水の流れにより印刷層がほとんど摩耗され、釣りの擬似餌用シートとしては不適であった。
【００９４】
また、実施例のシートは、環境汚染が発生しなかったが、ＰＶＣシートである比較例４は、環境ホルモンが発生し、焼却時にダイオキシンを生成させるため、釣りの擬似餌用シートとしては不適であった。
【００９５】
（試験例２）
実施例及び比較例によるシートを一定大きさに裁断した後、釣り針に付けて擬似釣り餌を製造した。製造された餌を用いて貯水池で釣りをしながら、魚の捕獲度合を観察した。
【００９６】
試験結果、実施例のシートは、適切な組成、適切な硬度及び厚さを有するため、水中で水の流れによりゆらゆらと揺れてあたかも生きている餌のように見えるとともに、魚と類似のオーロラパターン、点パターン、虹パターンを有するため、数秒〜数分で魚が捕まえられた。特に、蓄光顔料を使用した実施例３〜５のシートは、夜間にも非常に効果的に魚を誘引することができた。
【００９７】
これに対し、比較例１の場合、少量の合成ゴムを使用したため、硬度が高く、水中で水の流れによりゆらゆらと揺れず、魚がなかなか捕まえられなかった。比較例２の場合は、厚さが厚すぎ、水中で水の流れによりゆらゆらとせず、魚がなかなか捕まえられなかった。比較例４の場合、硬度が高いため、水中で水の流れによりゆらゆらと揺れなかったし、蓄光効果もなく、デザインも単純なため、魚がほとんど捕まえられなかった。
【産業上の利用可能性】
【００９８】
以上のように、本発明によると効率良く魚を誘引し釣果が上昇するので、産業上非常に有用である。